【事件の表示】
　特許第２８８４５８６号「中空成形用ポリアミド樹脂組成物」の特許に対する特許異議の申立てについて、次のとおり決定する。
【結　論】
　訂正を認める。
　特許第２８８４５８６号の特許を維持する。
【理　由】
第１　手続きの経緯
　本件特許第２８８４５８６号は、平成１年３月２８日に出願された特願平１−７３７７３号の出願に係り、平成１１年２月１２日に設定登録された後特許異議の申立がなされ、それを受けた特許取消の理由通知に対し、平成１２年２月２２日付けで訂正請求がなされたものである。
第２　本件訂正請求
　本件訂正請求は、本件明細書を添付された訂正明細書のとおりに、即ち(ｉ)特許請求の範囲における「（Ｂ）変性ポリオレフィン」を「(Ｂ)不飽和カルボン酸又はその無水物で変性したポリオレフィン」に訂正し、(ii)明細書２頁１８行(本件特許公報３欄３行)記載の「（Ｂ）変成ポリオレフィン」を「(Ｂ)不飽和カルボン酸又はその無水物で変性したポリオレフィン」に訂正し、そして(iii)明細書３頁２０行〜４頁９行(同公報３頁２２〜３０行)記載の「本発明で用いられる（Ｂ）成分である変成ポリオレフィンはエチレン及び／又はプロピレン99.9〜90モル％と0.1〜10モル％の不飽和カルボン酸又はその誘導体がブロック又はグラフト重合したものである。前記不飽和カルボン酸及びその誘導体としては、アクリル酸、メタクリル酸、マレイン酸、フマル酸等の不飽和モノあるいは、ジカルボン酸又はこれらのアミドエステル、金属塩又は酸無水物が挙げられ、これらは１種もしくは２種以上の混合系で使用される。」を「本発明で用いられる（Ｂ）成分である不飽和カルボン酸又はその無水物で変性したポリオレフィンはエチレン及び／又はプロピレン99.9〜90モル％と0.1〜10モル％の不飽和カルボン酸又はその無水物がブロック又はグラフト重合したものである。前記不飽和カルボン酸又はその無水物としては、アクリル酸、メタクリル酸、マレイン酸、フマル酸等の不飽和モノあるいは、ジカルボン酸又はこれらの酸無水物が挙げられ、これらは１種もしくは２種以上の混合系で使用される。」に訂正する、ものである。
　次にこれら訂正の適否について検討すると、上記(ｉ)の訂正は、「変性ポリオレフィン」の変性の内容を訂正前の明細書の発明の詳細な説明に具体的に記載されていた「不飽和カルボン酸又はその無水物で変性したポリオレフィン」に限定するものであるから、訂正前の明細書に記載した事項の範囲内において特許請求の範囲を減縮するものであり、上記(ii)及び(iii)の訂正は、上記(ｉ)の特許請求の範囲の減縮に対応させて発明の詳細な説明の記載をこれに整合させ、併せて明らかな誤記である「変成」を「変性」に正すものであるから、訂正前の明細書に記載した事項の範囲内において明りょうでない記載の釈明及び誤記の訂正をするものであり、これら訂正により特許請求の範囲が拡張ないし変更されるものではない。
　そして後記するように、訂正後の特許請求の範囲に記載される事項により構成される発明が特許出願の際独立して特許を受けることができない発明とも認められない。　
　したがって、本件訂正請求は特許法第１２０条の４第２項ただし書き第１〜３号に掲げる事項を目的とし、かつ同条第３項で準用する同法第１２６条第２〜４項の規定に適合するものである。
第３　本件発明
　本件特許第２８８４５８６号の発明は、訂正された明細書の記載からみて、その特許請求の範囲に記載された事項により構成される次のとおりのものである。
「（Ａ）数平均分子量２００００〜５００００を有するポリアミド樹脂８７〜３０重量％、および、（Ｂ）不飽和カルボン酸又はその無水物で変性したポリオレフィン３〜２０重量％、並びに（Ｃ）平均粒子径が２２±１０μｍでアスペクト比が１０〜４０であるマイカ（雲母）あるいは、マイカと他の無機質からなりその場合のマイカの割合が５重量％以上の無機充填剤、１０〜５０重量％からなる中空成形用ポリアミド樹脂組成物。」
第４　特許異議申立人の主張の概要
　訂正前の本件発明に対し、特許異議申立人東レ株式会社は甲第１〜７号証を提示し、同発明は、（イ）ポリアミドの数平均分子量と（ロ）マイカのアスペクト比が数値的に規定されている点でそれが記載されていない甲第１号証と甲第２号証記載の発明と相違するものの、（イ）の点は甲第６〜７号証から裏付けられるように当業者が必然的に選択する分子量範囲を規定したものに過ぎず、また、（ロ）の点は甲第３〜４号証に記載されたように当業者が当然に使用していたものを規定したに過ぎず、結局本件発明は、本件特許の出願前に頒布された甲第１〜７号証に記載された発明に基づいて当業者が容易に発明し得たものであるから、その特許は取り消されるべきである旨、主張している。
第５　各刊行物の記載事項
（１）甲第１号証（特開昭６１−２１１４３号公報）には、「（１）熱可塑性樹脂８０〜９８重量％と、粒径が０．２〜２０μの無機質充填剤２０〜２重量％と、前記熱可塑性樹脂および前記無機質充填剤の合計１００重量部に対して０．２〜５重量部の変性ポリオレフィンとを含むことを特徴とする複合樹脂組成物。（２）前記複合樹脂組成物は、中空成形用複合樹脂組成物である特許請求の範囲第１項に記載の複合樹脂組成物。」（特許請求の範囲）の発明について記載され、発明の詳細な説明には、熱可塑性樹脂の例示としてポリアミド系樹脂が、無機充填剤の例示としてマイカが、また、変性ポリオレフィンとして不飽和カルボン酸で変性したポリオレフィンが、それぞれ記載されている。
（２）甲第２号証（特開昭６０−１８５４２号公報）には、「……………ポリアミド系樹脂３５〜８４重量％、平均粒径１５μ以下の非繊維状無機充填剤……………１５〜５０重量％および………………エポキシ基を含有し、かつ二次転移点が０℃以下のオレフィンゴム１〜２５重量％を含有してなるポリアミド樹脂組成物。」（特許請求の範囲第１項）の発明について記載され、発明の詳細な説明には、この組成物が管状物や容器等の成形に用いられること、及び、試験No.２３には、ナイロン６　６３.７部、雲母　２７.２部、グリシジルメタクリレートでグラフト変性した変性エチレン−αオレフィン共重合体　９.１部、を含有する組成物についての物性値が記載されている。
（３）甲第３号証（特公昭６３−５３２２２号公報）には、「０.７dl／ｇ以上の固有粘度を有するポリエチレンテレフタレート系樹脂を９０〜５０重量％、および重量平均直径が１００μ以下で重量平均アスペクト比が１０以上の雲母粉末を１０〜５０重量％の範囲で含有する成形用樹脂組成物。」（特許請求の範囲）の発明について記載されている。
（４）甲第４号証（特開昭６２−１６９８５１号公報）には、「ポリアミド樹脂１００重量部に重量平均粒径が１０μｍ以下で重量平均アスペクト比が５〜２８であるマイカフレークを１０〜１５０重量部配合してなるポリアミド樹脂組成物。」（特許請求の範囲）の発明について記載されている。
（５）甲第５号証（「プラスチックおよびゴム用添加剤実用便覧」株式会社化学工業社、昭和４７年発行、第598,630〜632頁）には、マイカの普通品の粒径は数１０μであることが記載されている。
（６）甲第６号証（特開昭６２−２５２４５３号公報）には、「（Ａ）１８０００〜４００００の数平均分子量を有するポリアミド樹脂
（Ｂ）エチレン系アイオノマー樹脂
（Ｃ）０．１〜２０μの繊維径を有し、かつ５〜２００のアスペクト比を有する珪酸カルシウムからなり、……………………特徴とする中空成形用ポリアミド樹脂組成物。」（特許請求の範囲）の発明について記載されている。
（７）甲第７号証（特開昭６０−１７０６６４号公報）には、「数平均分子量２０，０００以上のポリアミド樹脂（Ａ）２０〜９２重量部に変性オレフィン（Ｂ）が５０〜３重量部及び…………………のガラス繊維（Ｃ）が５〜５０重量部の割合で含まれているブロー中空成型品（………………）。」（特許請求の範囲）」の発明について記載されている。
第６　対比及び判断
　以下、訂正後の本件発明と特許異議申立人の提示した各刊行物の記載事項とを対比し、その取消理由の有無を検討する。
（１）本件発明と甲第１号証記載の発明との対比
　本件発明と甲第１号証記載のそれとを対比すると、甲第１号証には本件発明の要件であるマイカのアスペクト比やポリアミドの分子量が記載されていない他、ポリアミドとマイカと不飽和カルボン酸又はその無水物で変性したポリオレフィンの三者を配合した樹脂組成物は具体的には記載されていない（甲第１号証には、熱可塑性樹脂の多数の例示、無機充填剤の多数の例示及び変性ポリオレフィンの多数の例示はされているものの、その中から、特にポリアミドとマイカと不飽和カルボン酸又はその無水物で変性ポリオレフィンの三者を組み合わせることは具体的には何も記載されていない。）点でも相違している。
（２）本件発明と甲第２号証の記載の発明との対比　
　本件発明と甲第２号証記載のそれとを対比すると、甲第２号証には本件発明の要件であるマイカのアスペクト比やポリアミドの分子量が記載されていない他、ポリアミドとマイカと不飽和カルボン酸又はその無水物で変性したポリオレフィンの三者を配合した組成物は記載されていない（甲第２号証には、エポキシ基含有エチレン性不飽和単量体で変性したオレフィンゴムが記載されてはいるが、不飽和カルボン酸又はその無水物で変性したポリオレフィンについては何も記載されていない。）点でも相違している。
（３）甲第３号証及び甲第４号証による立証事実　
　本件発明で規定するアスペクト比を有するマイカは既によく知られたものであることは、甲第３号証及び甲第４号証の記載から認めることができる。
（４）甲第６号証および甲第７号証による立証事実
　本件発明で規定する数平均分子量を有するポリアミド樹脂が極く普通のものであることは、甲第６号証及び第７号証の記載から認めることができる。
（５）本件発明の進歩性の有無
　本件発明は、特許請求の範囲が訂正された結果、（Ａ）のポリアミド樹脂、（Ｂ）の不飽和カルボン酸または無水物で変性したポリオレフィン及び（Ｃ）のマイカを併用することを必須の要件とするものとなったが、これらの３者を併用することは、上記（１）および（２）に述べたように甲第１〜２号証には記載がなく（甲第３〜７号証に記載がないことはいうまでもない。）、したがって、上記（３）及び（４）のような事実があり、甲第５号証により本件発明で規定する平均粒子径を有するマイカが格別のものではないとしても、本件発明の構成が当業者にとって容易に想到し得るものとは認め難く、しかも、本件発明は、明細書の実施例の記載によれば、中空成形する上で必要なパリソン特性を有しつつ耐熱性と表面性に優れるという優れた効果を奏するものと認められるから、本件発明がこれら甲第１〜７号証の記載に基づいて当業者が容易に発明し得たものとすることはできない。
第７　むすび
　以上のとおりであるから、特許異議申立人の提示した証拠によっては本件特許を取り消すことはできない。
　また、他に本件特許を取り消すべき理由を発見しない。
　よって、結論のとおり決定する。
【異議決定日】
平成１２年３月３日（２０００．３．３）
【訂正の要旨】
訂正の要旨
　本件訂正請求の要旨は、本件明細書を本件訂正請求書に添付された訂正明細書のとおりに、即ち特許請求の範囲の減縮を目的として（ｉ）特許請求の範囲の「（Ｂ）変性ポリオレフィン」を「（Ｂ）不飽和カルボン酸又はその無水物で変性したポリオレフィン」に訂正し、以下、誤記の訂正及び明りょうでない記載の釈明を目的として、（ｉｉ）明細書２頁１８行（本件特許公報３欄３行）の「（Ｂ）変成ポリオレフィン」を「（Ｂ）不飽和カルボン酸又はその無水物で変性したポリオレフィン」に訂正し、（ｉｉｉ）明細書３頁２０行〜４頁９行頁行（同公報３頁２２〜３０行）の「本発明で用いられる（Ｂ）成分である変性ポリオレフインはエチレン及び／又はプロピレン９９．９〜９０モル％と０．１〜１０モル％の不飽和カルボン酸又はその誘導体がブロック又はグラフト重合したものである。前記不飽和カルボン酸及びその誘導体としては、アクリル酸、メタクリル酸、マレイン酸、フマル酸等の不飽和モノあるいは、ジカルボン酸又はこれらのアミドエステル、金属塩又は酸無水物が挙げられ、これらは１種もしくは２種以上の混合系で使用される。を「本発明で用いられる（Ｂ）成分である不飽和カルボン酸又はその無水物で変性したポリオレフィンはエチレン及び／又はプロピレン９９．９〜９０モル％と０．１〜１０モル％の不飽和カルボン酸又はその無水物がブロック又はグラフト重合したものである。前記不飽和カルボン酸又はその無水物としては、アクリル酸、メタクリル酸、マレイン酸、フマル酸等の不飽和モノあるいは、ジカルボン酸又はこれらの酸無水物が挙げられ、これらは１種もしくは２種以上の混合系で使用される。」に訂正する、ものである。
（５４）【発明の名称】
中空成形用ポリアミド樹脂組成物
（５７）【特許請求の範囲】
（１）（Ａ）数平均分子量２００００〜５００００を有するポリアミド樹脂８７〜３０重量％、および
（Ｂ）不飽和カルボン酸又はその無水物で変性したポリオレフィン３〜２０重量％、並びに
（Ｃ）平均粒子径が２２±１０μｍでアスペクト比が１０〜４０であるマイカ（雲母）あるいは、マイカと他の無機質からなりその場合のマイカの割合が５重量％以上の無機充填剤、１０〜５０重量％からなる中空成形用ポリアミド樹脂組成物。
【発明の詳細な説明】
〔産業上の利用分野〕
　本発明は中空成形用ポリアミド樹脂組成物に関する。さらに詳しくは、表面性、耐熱性を同時に満足する中空成形用ポリアミド樹脂組成物に関する。
〔従来技術の説明〕
　ポリアミド樹脂にガラス繊維を充填した強化材料は高温時剛性や耐熱性に優れ、特公昭４０−５２３３号公報、特開昭６０−１７１１３３号公報及び特開昭６０−１７０６６４号公報に述べられている通り、自動車のエンジン廻りに使われている。
　ポリアミド樹脂にガラス繊維を充填すると高温時特性、耐熱性に優れる反面、成形品表面にガラス繊維が浮き出し、内面平滑性が要求される部品や外観重視の部品には使用することが困難であった。
〔本発明が解決しようとする問題点〕
　本発明は、かかる問題点を解決し、良好なブロー特性を維持しつつ、かつ、表面性及び耐熱性を兼ね備えた中空成形用ポリアミド樹脂組成物を提供することにある。
〔問題点を解決するための手段〕
　即ち、本発明の中空成形用組成物は、（Ａ）数平均分子量２００００〜５００００を有するポリアミド樹脂８７〜３０重量％、および
（Ｂ）不飽和カルボン酸又はその無水物で変性したポリオレフィン３〜２０重量％、並びに
（Ｃ）マイカ（雲母）あるいは、マイカと他の無機質からなりその場合のマイカの割合が５重量％以上の無機充填剤、１０〜５０重量％からなることを特徴とする。
　本発明で用いられる（Ａ）成分のポリアミド樹脂は、一般にポリアミド樹脂として知られているものであればいかなるものでもよく、例えば、ポリアミド６、ポリアミド６６、ポリアミドｌｌ、ポリアミド１２、ポリアミド６１０、ポリアミド６１２、ポリアミド６とポリアミド６６のブレンド、ポリアミド６とポリアミド１２のブレンド、ポリアミド６／６６コポリアミド等が挙げられる。なかでも、ポリアミド６、ポリアミド６６やポリアミド６／６６コポリマーが好ましい。
　上記ポリアミド樹脂は、数平均分子量が２００００以上５００００未満、好ましくは３００００〜４００００である。
　数平均分子量が２００００未満の場合は、安定した成形性が得られず、厚みムラが生じやすい。また、数平均分子量が５００００を越えると溶融粘性が高くなりすぎて、製品加工性が悪くなる。
　本発明で用いられる（Ｂ）成分である不飽和カルボン酸又はその無水物で変性したポリオレフィンはエチレン及び／又はプロピレン９９．９〜９０モル％と０．１〜１０モル％の不飽和カルボン酸又はその無水物がブロック又はグラフト重合したものである。前記不飽和カルボン酸及びその無水物としては、アクリル酸、メタクリル酸、マレイン酸、フマル酸等の不飽和モノあるいは、ジカルボン酸又はこれらの酸無水物が挙げられ、これらは１種もしくは２種以上の混合系で使用される。
　（Ｂ）成分の配合割合は、ポリアミド樹脂組成物中、３〜２０重量％である。
　（Ｂ）成分の配合量が３重量％未満の場合は、得られる組成物のブロー特性が悪く、また、２０重量％を越えると耐熱性が低下し、実用性に乏しくなる。
　更に、本発明で用いられる（Ｃ）成分は、マイカ（雲母）あるいは、マイカと他の無機質からなりその場合のマイカの割合が５重量％以上の無機充填剤である。
　無機質としては、ワラストナイト、タルク、カオリン、焼成クレーなどが挙げられ、これらを単独、あるいは組み合わせて用いてもよい。
　さらに、（Ｃ）成分の平均粒径が２２±１０μ、好ましくは２２±３μで、かつ、アスペクト比が１０〜４０、好ましくは１３〜２２のものが用いられる。
　（Ｃ）成分の配合割合は、１０〜５０重量％である。（Ｃ）成分の配合割合が、１０重量％未満では、補強効果が小さく、耐熱的に満足したものが得られず、また５０重量％を越えると、表面性が悪くなる。
　この組成物の製造方法には、特に制限はなく、公知の方法のいずれも採用することができる。
　例えば、ポリアミドと変性ポリオレフィンおよび無機充填剤を予備混練して、押出機に供給し、溶融混練したのち、冷却してペレット化する方法、あるいは、それぞれを別々に押出機にフィードしてペレット化する方法などが挙げられる。
　さらに、本発明のポリアミド樹脂組成物からは前期ポリアミド樹脂組成物を溶融押し出しをして、まず最初にパリソンを一旦成形し、ついで、目的とする中空成形品を得る事ができる。
〔実施例〕
　以下、実施例について本発明を具体的に説明するが、パリソン特性、表面性及び耐熱性は、下記の方法にて評価した。
　パリソン特性：耐ドローダウン性として評価した。耐ドローダウン性は、５０ｍｍφの押出機につけた外径７３ｍｍφ、内径６７ｍｍの円形ダイスから、回転数８０ｒｐｍで押し出した時に、ダイス下面より１２ｃｍの長さの溶融パリソン重量をＷ１２、ダイス下面より６０ｃｍの長さのものをＷ６０とし、その比Ｗ６０／Ｗ１２値にて評価した。
　ポリアミドの押し出し温度は、２３０℃にておこなった。
　全くドローダウンしないものは５の値を示すが、今回は３．５以上を（○）、３．５未満を不可（×）とした。
　表面性：前記の組成物を用い、中空成形機（プラユー（株）製スクリュー径７５ｍｍ）により、約９０ｍｍの直径を有し、肉厚２ｍｍのパリソンを作製した。引き続きこのパリソンを用いて、縦４００ｍｍ、横１００ｍｍ、高さ２００ｍｍ、平均肉厚１ｍｍで容量８１の中空成形容器（約３００ｇｒ／個）を成形し、得られた成形品の表面性を目視で観察し、表面荒れがないのを○、表面荒れを呈するものを×とした。
　耐熱性：ＡＳＴＭＤ−６４８に準拠した熱変形温度を尺度とした。
実施例１
　ポリアミド樹脂として、ＵＢＥ１０３０Ｂ（宇部興産（株）製、数平均分子量３００００）を４５重量％、変性ポリオレフィンとして、Ｎ−タフマー（ＭＣ２０６，三井石油化学（株）製）を１５重量％、無機充填剤として、平均粒子径１８μｍでアスペクト比３５であるマイカを４０重量％配合し、通常の２軸混練機により、混練してペレットを作製し、このペレットを用いて、パリソン特性、表面性および耐熱性を評価し、結果を第１表に示す。
実施例２
　１０３０Ｂを５２重量％、Ｎ−タフマーを８重量％、マイカ２０重量％、ワラストナイト２０重量％を配合した他は実施例１と同様に行った。
実施例３
　１０３０Ｂを５２重量％、Ｎ−タフマーを８重量％、マイカ１０重量％、ワラストナイト２０重量％、カオリン１０重量％を配合した他は実施例１と同様に行った。
実施例４
　１０３０Ｂを７５重量％、Ｎ−タフマーを５重量％、マイカを２０重量％配合した他は実施例１と同様に行った。
比較例１
　１０３０Ｂを５５重量％、Ｎ−タフマーを１２重量％、ガラス繊維を３０重量％配合した他は実施例１と同様に評価を行った。
比較例２
　１０３０Ｂを６０重量％、マイカを３０重量％配合した他は、実施例１と同様に評価を行った。
比較例３
　１０３０Ｂを６０重量％、Ｎ−タフマーを８重量％、ワラストナイトを３０重量％、カオリンを１０重量％配合した他は実施例１と同様の評価を行った。
　以上の実施例１〜４、比較例１〜３の結果を第１表に示す。
〔発明の効果〕
　本発明によれば、表面性、耐熱性を同時に満足する中空成形品用ポリアミド樹脂組成物が提供される。
　また、このポリアミド樹脂組成物からは、良好なパリソン特性及び成形性を有すると共に、得られる成形品が優れた表面性及び耐熱性を有する中空成形品が得られる。